Brevet FR3012154A1 — publié le 20150424

DOMAINE DE L'INVENTION L'invention concerne un document de sécurité, tel qu'un billet de banque, et un procédé de fabrication d'un document de sécurité associé. ETAT DE LA TECHNIQUE On connait du document WO 91/12372 une feuille imprimable de type papier fiduciaire traitée par une composition comprenant au moins une charge et au moins un liant élastomère. Parmi les élastomères possibles, on trouve les dispersions aqueuses de polyuréthane. Ces types de traitements agissent essentiellement sur la résistance à la salissure, augmentant de ce fait la durée de vie des documents en circulation, mais ne modifient pas de manière conséquente les caractéristiques mécaniques des documents. Le document WO 2009/150117 décrit un procédé de traitement de billets de banque destiné à renforcer la résistance des billets de banque à la salissure, consistant à déposer sur la surface à traiter une barrière de protection formée d'un mélange comprenant un polyuréthane aliphatique à base de polycarbonate et un polyuréthane aliphatique à base de polyether. On connait également du document WO 98/15418 un document de sécurité, tel qu'un billet de banque, comprenant un substrat formé à partir d'une feuille en matière plastique transparente et une couche opacifiante couvrant partiellement la surface du substrat, telle qu'une couche d'encre par exemple. Le substrat est réalisé dans un matériau plus commun (donc plus facilement accessible) que le papier fiduciaire et ne permet pas l'incorporation de certains signes de sécurité, tels que des filigranes ou des fils de sécurité. De plus, l'impression ne migrant pas dans le substrat, l'adhésion 30 des encres est amoindrie, de sorte qu'il peut être difficile d'identifier les billets de banque après une longue période de circulation. Le document WO 2004/028825 décrit un papier de sécurité formé à partir d'un substrat comprenant une couche de papier prise en sandwich entre deux couches de film, le film présentant au moins un signe de sécurité. De tels billets présentent un risque de séparabilité des films polymères ou du papier lui-même. De tels billets, dont les sécurités graphiques et les impressions se situent essentiellement sur les films 5 contenant un primaire d'impression, présentent également des limites de durabilité liées à la tenue des encres, au même titre que les billets à substrat entièrement constitué de polymère. De ce fait, il est très souvent rendu nécessaire de prévoir de déposer une couche de vernis de protection à la surface de ces deux types de documents, afin de renforcer la tenue des 10 encres sur le document en circulation. WO 2010/146065 décrit un document de sécurité similaire comprenant en outre une imprégnation de la surface du papier par une composition contenant du polyuréthane. De tels documents présentent également des limites de durabilité liées à la tenue des encres. 15 De plus, bien que la couche de papier soit protégée de l'humidité sur ses faces par les couches de film, l'eau ou les salissures sont susceptibles de pénétrer par capillarité par les tranches non-protégées de la couche de papier (c'est-à-dire au pourtour du document). Cette pénétration entraine l'apparition d'auréoles sur le pourtour du document et peut 20 entrainer à terme un décollement des couches de film, voire un délaminage de la couche de papier. RESUME DE L'INVENTION Un but de l'invention est de proposer un document de sécurité 25 multicouche, tel qu'un billet de banque, qui soit résistant à l'eau et aux salissures et aux dégradations mécaniques (en particulier le délaminage). Ce but est atteint dans le cadre de la présente invention grâce à un document de sécurité, tel qu'un billet de banque, comprenant : - un substrat comprenant une feuille de papier présentant une 30 première face et une deuxième face, - un premier film en matériau polymère s'étendant sur la première face, et - un deuxième film en matériau polymère s'étendant sur la deuxième face, dans lequel la feuille comprend une matrice de fibres et au moins un agent de résistance à l'état humide (REH), l'agent de résistance à l'état humide étant choisi de préférence dans le groupe consistant en une résine polyamidoamine-épichlorohydrine (PAAE), une résine urée-formaldéhyde (UF), une résine formaldéhyde et l'un de leurs dérivés, avec un ratio poids sec d'agent / poids sec de fibres supérieur ou égal à 2,3%. Grâce au taux élevé d'agent de résistance à l'état humide présent 10 dans le substrat, le papier présente une cohésion interne améliorée, aussi bien en conditions humides qu'en conditions sèches. Cela réduit le risque de délaminage du document au sein même de l'épaisseur du papier. Dans un mode de réalisation de l'invention, la feuille comprend au moins un agent de collage en masse choisi de préférence dans le groupe 15 consistant en un anhydride alkyle succinique (ASA), un dimère d'alkylcétène (AKD), de la colophane et l'un de leurs dérivés. L'agent de collage en masse confère aux fibres des propriétés hydrophobes, et ce dans l'ensemble du volume de la feuille de papier. L'agent de collage en masse permet ainsi de limiter la pénétration de 20 l'humidité, de l'eau ou des liquides de salissure à l'intérieur du papier par les tranches du document non-protégées par le film polymère. De préférence, la feuille comprend au moins un agent de collage en masse, avec un ratio poids sec d'agent / poids sec de fibres compris entre 0,05 et 1%, de préférence entre 0,1 et 0,6%. 25 Le document de sécurité peut en outre présenter les caractéristiques suivantes : - le substrat comprend au moins une couche de polymère à base d'acrylique sur au moins l'une des faces de la feuille de papier, la couche de polymère à base d'acrylique étant obtenue par enduction de la face de la 30 feuille de papier par une dispersion acrylique comprenant un ou plusieurs monomère(s) choisi(s) de préférence dans le groupe consistant en l'acide acrylique, les acrylates, l'acrylonitrile, le vinyle ester, l'éthylène, le styrène, - la feuille de papier comprend un mélange de fibres de plantes annuelles et de fibres synthétiques contenant au plus 20% en poids de fibres synthétique, - le document comprend au moins une impression à l'encre sur au 5 moins l'une des faces de la feuille de papier, l'impression à l'encre étant recouverte par le premier film ou le deuxième film, - le document comprend une couche d'adhésif entre le substrat et l'un des films, la couche d'adhésif comprenant de préférence un copolymère éthylène-acétate de vinyle comprenant au moins 23% en poids d'acétate de 10 vinyle, - le copolymère éthylène-acétate de vinyle comprend entre 26 et 33% en poids d'acétate de vinyle, - le matériau polymère formant le premier film et le deuxième film comprend du polypropylène bi-orienté (BOPP). 15 L'invention se rapporte également à un procédé de fabrication d'un document de sécurité, tel qu'un billet de banque, comprenant des étapes de : - ajouter à une suspension fibreuse un agent de résistance à l'état humide (REH), l'agent de résistance à l'état humide étant choisi de 20 préférence dans le groupe consistant en une résine polyamidoamineépichlorohydrine (PAE), une résine urée-formaldéhyde (UF), une résine formaldéhyde et l'un de leurs dérivés, avec un ratio poids sec d'agent / poids sec de fibres supérieur ou égal à 2,3%, - égoutter et sécher la suspension fibreuse pour former une feuille 25 de papier comprenant une matrice de fibres et l'agent de résistance à l'état humide, la feuille de papier présentant une première face et une deuxième face, et - appliquer un premier film en matériau polymère sur la première face de la feuille de papier, et un deuxième film en matériau polymère sur la 30 deuxième face de la feuille de papier pour former un complexe polymère/papier/polymère. Le procédé peut comprendre en outre une étape de : - découper le complexe polymère/papier/polymère pour obtenir plusieurs documents de sécurité. Le procédé peut comprendre, préalablement à l'étape d'égouttage et de séchage, une étape de : - ajouter à la suspension fibreuse un agent de collage en masse choisi de préférence dans le groupe consistant en un anhydride alkyle succinique (ASA), un dimère d'alkylcétène (AKD), de la colophane et l'un de leurs dérivés. De préférence, entre 0,05 et 1`)/0 en poids sec, de préférence entre 10 0,2 et 0,7% en poids sec, d'agent de collage masse est ajouté à la suspension fibreuse. Selon un mode de réalisation du procédé, le procédé peut comprendre une étape de : - enduire au moins l'une des faces de la feuille de papier d'une 15 dispersion à base d'acrylique avant l'application des films, la dispersion à base d'acrylique comprenant un ou plusieurs monomère(s) choisi(s) de préférence dans le groupe consistant en l'acide acrylique, les acrylates, l'acrylonitrile, le vinyle ester, l'éthylène, le styrène. De préférence, le substrat comprend un mélange de fibres de 20 plantes annuelles et de fibres synthétiques contenant au plus 20% en poids de fibres synthétique. Le procédé peut comprendre une étape de : - imprimer la feuille de papier sur au moins l'une de ses faces avec au moins une impression à l'encre, l'impression à l'encre étant ensuite 25 recouverte par le premier film ou le deuxième film. Selon un mode de réalisation, le premier film et le deuxième film présentent chacun une surface préencollée avec une couche d'adhésif, la couche d'adhésif comprenant de préférence un copolymère éthylène-acétate de vinyle comprenant au moins 23% en poids d'acétate de vinyle. 30 Le copolymère éthylène-acétate de vinyle comprend de préférence entre 26 et 33% en poids d'acétate de vinyle. Le procédé peut comprendre une étape de : - laminer à chaud le complexe polymère/papier/polymère, chaque couche d'adhésif s'étendant entre le substrat et l'un des films. De préférence, le matériau polymère formant le premier film et le deuxième film comprend du polypropylène bi-orienté (BOPP). PRESENTATION DES DESSINS D'autres caractéristiques et avantage ressortiront encore de la description qui suit, laquelle est purement illustrative et non limitative et doit être lue en regard des figures annexées parmi lesquelles : - la figure 1 est un diagramme représentant de manière schématique des étapes d'un procédé de fabrication de billets de banque, conforme à un mode de réalisation de l'invention, - les figures 2 à 8 illustrent des étapes du procédé de fabrication, - la figure 9 représente de manière schématique un billet de banque 15 conforme à un mode de réalisation de l'invention. DESCRIPTION DETAILLEE D'UN MODE DE REALISATION En référence à la figure 1, le procédé 100 de fabrication de billets de banque comprend les étapes suivantes. 20 Selon une première étape 101 (étape de fabrication du substrat en papier illustrée sur la figure 2), un substrat en papier est fabriqué. Le substrat en papier se présente initialement sous la forme d'une bande de papier 1 présentant une première face 2, une deuxième face 3, ainsi qu'une tranche 4 s'étendant sur les côtés longitudinaux de la bande de 25 papier 1. Le substrat en papier 1 est formé par égouttage et séchage d'une suspension fibreuse comprenant : - une matrice de fibres, - un agent de résistance à l'état humide (REH), et 30 - un agent de collage en masse. La matrice de fibres comprend des fibres végétales 5, par exemple des fibres de bois et/ou des fibres de plantes annuelles, par exemple de coton, ainsi qu'éventuellement des fibres synthétiques. L'agent de résistance à l'état humide a pour fonction d'augmenter la cohésion interne du papier, aussi bien en conditions humides qu'en conditions sèches. D'une part, l'agent de résistance à l'état humide est adsorbé par les fibres de la suspension fibreuse, de manière à former un réseau réticulé dans le volume de la feuille de papier. Le réseau réticulé limite le gonflement des fibres lorsque le papier est mis en contact avec de l'eau. D'autre part, l'agent de résistance à l'état humide forme des liaisons covalentes avec les fibres, ce qui rend le papier plus résistant aussi bien à l'état sec qu'à l'état humide. L'agent de résistance à l'état humide est soluble dans l'eau de la suspension fibreuse. Il est choisi de préférence dans le groupe consistant en une résine polyamidoamine-épichlorohydrine (PARE), une résine uréeformaldéhyde (UF), une résine formaldéhyde et l'un de leurs dérivés. L'agent de résistance à l'état humide est ajouté dans la suspension 15 fibreuse avec un ratio poids sec d'agent / poids sec de fibres supérieur ou égal à 2,3%. L'agent de collage en masse confère aux fibres des propriétés hydrophobes, et ce dans l'ensemble du volume de la feuille. L'agent de collage en masse permet ainsi de limiter la pénétration de l'humidité et des 20 liquides à l'intérieur du papier lorsque le substrat est en contact avec de l'eau. L'agent de collage en masse est choisi de préférence dans le groupe consistant en un anhydride alkyle succinique (ASA), un dimère d'alkylcétène (AKD), de la colophane et l'un de leurs dérivés. 25 L'agent de collage est ajouté dans la suspension fibreuse avec un ratio poids sec d'agent / poids sec de fibres compris entre 0,05 et 1%, de préférence entre 0,1 et 0,6%. La présence d'agent de collage en masse a pour conséquence de réduire l'énergie de surface des fibres du papier et par conséquent de 30 diminuer l'adhésion des encres et des films polymères. Selon une deuxième étape 102 (étape d'enduction illustrée sur la figure 3), la bande de papier 1 est alors enduite sur chacune de ses faces 2 et 3 d'une couche de polymère acrylique. Les couches de polymère acrylique sont obtenues par enduction des faces de la bande de papier 1 par une dispersion 11 à base d'acrylique, la dispersion 11 comprenant un ou plusieurs monomère(s) choisi(s) de préférence dans le groupe consistant en l'acide acrylique, les acrylates, l'acrylonitrile, le vinyle ester, l'éthylène, le styrène. A cet effet, la bande de papier 1 est enduite par trempage en ligne sur une machine à papier, à un grammage compris entre 1 et 10 grammes de dispersion sèche par mètre carré de papier, de préférence entre 1 et 4 grammes par mètre carré, ce grammage étant réparti sur les deux faces de la bande de papier. Les couches de polymère à base d'acrylique ont pour fonction d'assurer l'imprimabilité de la bande de papier et d'accroître l'adhésion des films polymères qui seront appliqués sur les faces de la feuille de papier lors d'une étape ultérieure de pelliculage. L'étape 101 d'égouttage et de séchage et l'étape 102 d'enduction peuvent être réalisées en ligne sur une machine à papier. La suspension fibreuse est égouttée, puis séchée dans des fours, puis le substrat obtenu est enduit. La bande de papier 1 est ensuite enroulée pour former une bobine 20 13. Selon une troisième étape 103 (étape de sécurisation illustrée sur la figure 4), la bande continue de papier 1 est déroulée à partir de la bobine 13 et entrainée en défilement. Un signe de sécurité 12 est appliqué sur la bande de papier 1. Le signe de sécurité 12 appliqué peut être par exemple 25 une bande holographique ou une impression iridescente. La bande de papier 1 est ensuite enroulée à nouveau pour former une bobine 14. Selon une quatrième étape 104 (étape de découpage en feuilles séparées illustrée sur la figure 5), la bande de papier 1 est déroulée à partir 30 de la bobine 14 et découpée en une pluralité de feuilles de papier séparées 6. Chaque feuille de papier 6 présente une première face 7 et une deuxième face 8, opposée à la première face. Selon une cinquième étape 105 (étape d'impression illustrée sur la figure 6), la feuille de papier 6 est imprimée avec une impression à l'encre 9 sur la première face 6 et sur la deuxième face 7 selon une technique d'impression feuille à feuille. Plusieurs billets de banque sont imprimés sur une même feuille de papier 6. La technique d'impression feuille à feuille peut être par exemple de type offset, sérigraphie, taille-douce, flexographie, héliographie, typographie. Selon une sixième étape 106 (étape de pelliculage illustrée sur la figure 7), un premier film 14 en matériau polymère est appliqué sur la 10 première face 7 de la feuille de papier 6 et un deuxième film 15 en matériau polymère est appliqué sur la deuxième face 8 de la feuille de papier 6. Les films 14 et 15 sont transparents de manière à permettre à un observateur de visualiser l'impression à l'encre 6 à travers les films. Les films 14 et 15 peuvent être brillants ou mats ou comprendre à la fois des 15 zones brillantes et des zones mates. Le matériau polymère du premier film 14 et du deuxième film 15 peut comprendre un polypropylène bi-orienté (BOPP), un polyéthylène téréphtalate (PET), un polyéthylène (PE), ou un polymère d'acétate de cellulose. 20 Le premier film 14 et le deuxième film 15 peuvent être appliqués simultanément sur un même groupe de pelliculage, en une seule passe comme illustré sur la figure 7. Alternativement, le premier film 14 et le deuxième film 15 peuvent être appliqués l'un après l'autre en deux passes sur deux groupes distincts de pelliculage. 25 Selon une première possibilité (pelliculage sec), chaque film 14, 15 présente une surface préencollée avec une couche d'adhésif. La couche d'adhésif peut comprendre un polymère thermofusible, tel qu'un copolymère éthylène-acétate de vinyle (EVA) ou un polyuréthane (PU). 30 Lors de l'application des films 14 et 15 sur les faces 7 et 8 de la feuille de papier 6, la feuille de papier 6 recouverte des films en matériau polymère est laminée à chaud pour activer les couches d'adhésif se trouvant entre la feuille de papier et chacun des films afin de coller chaque film à la feuille de papier. Ainsi, chaque couche d'adhésif est préencollée avant l'étape de pelliculage, et activée lors du pelliculage par l'action conjointe de la 5 température et de la pression. Les bobines de film telles qu'elles sont montées sur le poste de pelliculage présentent une couche externe en matériau polymère et une couche interne d'adhésif. Lors du pelliculage, les films préencollés sont soumis à une température comprise typiquement entre 90 et 150 degrés Celsius et à une pression comprise typiquement 10 entre 2 et 6 bars. Selon une deuxième possibilité (pelliculage humide), le procédé comprend une étape additionnelle de former une couche d'adhésif à partir d'un adhésif à l'état liquide. Lors de l'application du film sur une face de la feuille de papier, la couche d'adhésif est laminée entre la feuille de papier et 15 le film en matériau polymère. Cette sixième étape 106 conduit à l'obtention d'une feuille multicouche polymère/papier/polymère 16. Selon une septième étape 107 (étape de découpage des feuilles illustrée sur la figure 8), chaque feuille multicouche 20 polymère/papier/polymère 16 est découpée pour former plusieurs billets de banque individuels 17. Comme cela est illustré sur la figure 9, chaque billet de banque 17 obtenu présente une structure multicouche polymère/papier/polymère. Plus précisément, chaque billet de banque 17 comprend un substrat 25 comprenant une feuille de papier 6, un premier film 14 en matériau polymère et un deuxième film 15 en matériau polymère. Le substrat 6 comprend une matrice de fibres, un agent de résistance à l'état humide et un agent de collage en masse. Le premier film 14 recouvre la première face 7 de la feuille de papier 6. Le deuxième film 15 recouvre une deuxième face 30 8 de la feuille de papier 6, opposée à la première face. Les tranches 18 de la feuille de papier 6 ne sont pas recouvertes de film. 3012 154 11 Ainsi, la feuille de papier 6 est protégée des agressions humides sur chacune de ses faces 7 et 8 par la présence du premier film 14 et du deuxième film 15. La feuille de papier 6 est également protégée de la pénétration de l'humidité et des liquides par les tranches 18 non-revêtues de film, par la présence de l'agent de collage en masse dans le papier. Par ailleurs, la présence de l'agent de résistance à l'état humide augmente la cohésion interne du papier et évite un délaminage de la structure multicouche polymère/papier/polymère, par rupture du papier, lors de manipulations extrêmes du billet de banque, aussi bien à l'état humide qu'à l'état sec. EXEMPLE Quatre échantillons présentant une structure multicouche polymère/papier/polymère ont été testés. Le premier échantillon (échantillon n°1) a été obtenu à partir d'une feuille de sécurité produite sur une machine à papier à forme ronde, à partir d'une suspension aqueuse contenant : - des fibres de coton, - un agent de résistance à l'état humide (résine PAAE) avec un ratio poids sec d'agent / poids sec de fibres de 1,8%, - des charges de dioxyde de titane, concentrées à environ 2 % par rapport à la masse de fibres, - aucun agent de collage en masse. La fabrication du premier échantillon comprend : - après séchage de la feuille, une étape de passage dans un bain d'enduction comprenant une dispersion de polyuréthane (Esacote FB42 fourni par la société Lamberti + réticulant Fissativo 05 fourni par la société Lamberti) concentrée à 10% massique. Cette étape permet de former une imprégnation de 6,5 grammes par mètre carré d'alcool polyvinylique, pour un grammage final de la feuille de 75 gramme / mètre carré; - une étape d'impression en offset et en taille douce (d'autres techniques d'impression pouvant être employées en complément), - une étape de pelliculage de la feuille par contre-collage à 110 °C sous une pression de 3 bars d'un premier film en polypropylène bi orientés (BOPP) et d'un deuxième film en BOPP respectivement sur la première face et la deuxième face de la feuille imprimée, les deux films étant appliqués sur un même groupe de pelliculage, et les films en BOPP présentant une couche d'adhésif comprenant un polymère EVA présentant un pourcentage massique d'acétate de vinyle d'environ 28% ; une étape de découpage de la feuille en plusieurs billets, chaque billet constituant un premier échantillon. Le deuxième échantillon (échantillon n°2) est similaire au premier échantillon, excepté les deux différences suivantes : - la suspension aqueuse comprend, en supplément des constituants de l'échantillon 1, un agent de collage en masse (dimère d'alkylcétène) avec un ratio poids sec d'agent / poids sec de fibres de 0,5% - en remplacement du polyuréthane, le bain d'enduction comprend une dispersion composée des monomères d'acide acrylique, d'acrylate, d'acrylonitrile, de vinyle ester, d'éthylène, et de styrène. La dispersion est concentrée à 6% massique, entrainant une dépose de 1.8 grammes par mètre carré, pour un grammage final de la feuille de 72 grammes par mètre carré. Le troisième échantillon (échantillon n°3) est similaire au deuxième échantillon, excepté les deux différences suivantes : - la suspension aqueuse ne comprend pas d'agent de collage en masse - la suspension aqueuse comprend un agent de résistance à l'état humide (résine PAAE) avec un ratio poids sec d'agent / poids sec de fibres de 2,7%. Le quatrième échantillon (échantillon n°4) est similaire au troisième échantillon, excepté la différence suivante : - la suspension aqueuse comprend, en supplément des constituants de l'échantillon n°1, un agent de collage en masse (dimère d'alkylcétène) avec un ratio poids sec d'agent / poids sec de fibres de 0,5%. Chaque échantillon a été testé de la manière suivante : 1/ Test de capillarité : trempage de l'échantillon dans de l'eau déminéralisée à 75 degrés Celsius, jusqu'à 180 minutes et observation régulière du front d'absorption sur le pourtour de l'échantillon (éprouvette de 10 largeur 15 millimètres). 2/ Test de dégradation mécanique du papier : o plongement 1 minute dans une eau déminéralisée à température ambiante, o retrait de l'excès d'eau en surface du document entre des 15 buvards, o froissage manuel, o dégradation par deux sessions de 1000 tours dans une machine de dégradation de papier présentant une enceinte balayée par une hélice souple tournant à une vitesse d'environ 3000 tours par minute, 20 o analyse visuelle des délaminages du document multicouches (éprouvette au format 70 * 140 millimètres). 3/ Test de capillarité après dégradation mécanique du papier : o plongement 1 minute dans une eau déminéralisée à température ambiante, 25 o retrait de l'excès d'eau en surface du document entre des buvards, o froissage manuel, o dégradation par deux sessions de 50 tours dans une machine de dégradation de papier présentant une enceinte balayée par une hélice 30 souple tournant à une vitesse d'environ 3000 tours par minute, o trempage de l'échantillon dans de l'eau déminéralisée à 75 °C, jusqu'à 35 minutes et observation régulière du front d'absorption sur le pourtour de l'échantillon (éprouvette de largeur 15 mm). Les résultats des tests sont présentés dans le tableau qui suit : Numéro Test de capillarité Test de dégradation de papier Test de capillarité après dégradation du papier d'échantillon (délaminage papier) 1 Résistance faible (absorption 7.5 mm au bout de 60 minutes)* Résistance forte (délaminage papier inférieur à 1 mm) Résistance faible (absorption 7.5 mm dès 4 minutes) 2 Résistance forte (pas d'absorption au bout de 180 minutes) Résistance faible (délaminage papier sur la totalité du billet)** Résistance moyenne (absorption 5 mm au bout de 30 minutes) 3 Résistance faible (absorption 7.5 mm au bout de 60 minutes) Résistance forte (délaminage papier inférieur à 1 mm) Résistance faible (absorption 7.5 mm dès 1 minute) 4 Résistance forte (pas d'absorption au bout de 180 minutes) Résistance forte (délaminage papier inférieur à 1 mm) Résistance forte (absorption 2.5 mm au bout de 30 minutes) * Une absorption de 7,5 millimètres correspond à une absorption sur 100% de la largeur de l'échantillon. En effet, sur les deux bords opposés de l'échantillon, le front d'absorption s'étend sur 7,5 millimètres. La totalité de la largeur de l'échantillon (15 millimètres) est donc imprégnée. ** Le délaminage du papier sur la totalité du billet signifie que le billet s'est séparé en deux dans le sens l'épaisseur. REVENDICATIONS1. Document de sécurité, tel qu'un billet de banque (17), comprenant : - un substrat comprenant une feuille de papier (6) présentant une première face (7) et une deuxième face (8), - un premier film (14) en matériau polymère s'étendant sur la première face (7), et - un deuxième film (15) en matériau polymère s'étendant sur la 10 deuxième face (8), dans lequel la feuille de papier (6) comprend une matrice de fibres (5) et au moins un agent de résistance à l'état humide (REH), l'agent de résistance à l'état humide étant choisi de préférence dans le groupe consistant en une résine polyamidoamine-épichlorohydrine (PAE), une 15 résine urée-formaldéhyde (UF), une résine formaldéhyde et l'un de leurs dérivés, avec un ratio poids sec d'agent / poids sec de fibres supérieur ou égal à 2,3%. 2. Document de sécurité selon la revendication 1, dans lequel la 20 feuille de papier (6) comprend au moins un agent de collage en masse choisi de préférence dans le groupe consistant en un anhydride alkyle succinique (ASA), un dimère d'alkylcétène (AKD), de la colophane et l'un de leurs dérivés. 25 3. Document de sécurité selon l'une des revendications 1 ou 2, dans lequel la feuille de papier (6) comprend au moins un agent de collage en masse, avec un ratio poids sec d'agent / poids sec de fibres compris entre 0,05 et 1%, de préférence entre 0,1 et 0,6%. 30 4. Document de sécurité selon l'une des revendications 1 à 3, dans lequel le substrat comprend au moins une couche de polymère à base d'acrylique sur au moins l'une des faces (7, 8) de la feuille de papier (6), la couche de polymère acrylique étant obtenue par enduction de la face de lafeuille de papier (6) par une dispersion acrylique comprenant un ou plusieurs monomère(s) choisi(s) de préférence dans le groupe consistant en l'acide acrylique, les acrylates, l'acrylonitrile, le vinyle ester, l'éthylène, le styrène. 5. Document de sécurité selon l'une des revendications 1 à 4, dans lequel la feuille de papier (6) comprend un mélange de fibres de plantes annuelles et de fibres synthétiques contenant au plus 20% en poids de fibres synthétique. 6. Document de sécurité selon l'une des revendications 1 à 5, comprenant au moins une impression à l'encre (9) sur au moins l'une des faces (7, 8) de la feuille de papier (6), l'impression à l'encre (9) étant recouverte par le premier film (14) ou le deuxième film (15). 7. Document de sécurité selon l'une des revendications 1 à 6, comprenant une couche d'adhésif entre le substrat et l'un des films (14, 15), la couche d'adhésif comprenant de préférence un copolymère éthylène-acétate de vinyle comprenant au moins 23% en poids d'acétate de vinyle. 8. Document de sécurité selon la revendication 7, dans lequel le copolymère éthylène-acétate de vinyle comprend entre 26 et 33% en poids d'acétate de vinyle. 25 9. Document de sécurité selon l'une des revendications 1 à 8, dans lequel le matériau polymère formant le premier film (14) et le deuxième film (15) comprend du polypropylène bi-orienté (BOPP). 10. Procédé de fabrication d'un document de sécurité, tel qu'un 30 billet de banque (17), comprenant des étapes de : - ajouter à une suspension fibreuse un agent de résistance à l'état humide (REH), l'agent de résistance à l'état humide étant choisi de préférence dans le groupe consistant en une résine polyamidoamine- 10 15 20épichlorohydrine (PAE), une résine urée-formaldéhyde (UF), une résine formaldéhyde et l'un de leurs dérivés, avec un ratio poids sec d'agent / poids sec de fibres supérieur ou égal à 2,3%, - égoutter et sécher la suspension fibreuse pour former une feuille 5 de papier (6) comprenant une matrice de fibres et l'agent de résistance à l'état humide, la feuille de papier (6) présentant une première face (7) et une deuxième face (8), et - appliquer un premier film (14) en matériau polymère sur la première face (7) de la feuille de papier (6), et un deuxième film (15) en 10 matériau polymère sur la deuxième face (8) de la feuille de papier (6) pour former un complexe polymère/papier/polymère (16). 11. Procédé selon la revendication 10, comprenant une étape de : - découper le complexe polymère/papier/polymère (16) pour obtenir 15 plusieurs documents de sécurité (17). 12. Procédé selon l'une des revendications 10 et 11, comprenant, préalablement à l'étape d'égouttage et de séchage, une étape de : - ajouter à la suspension fibreuse un agent de collage en masse 20 choisi de préférence dans le groupe consistant en un anhydride alkyle succinique (ASA), un dimère d'alkylcétène (AKD), de la colophane et l'un de leurs dérivés. 13. Procédé selon la revendication 12, dans lequel entre 0,05 et 1% 25 en poids sec, de préférence entre 0,2 et 0,7% en poids sec, d'agent de collage masse est ajouté à la suspension fibreuse. 14. Procédé selon l'une des revendications 10 à 13, comprenant une étape de : 30 - enduire au moins l'une des faces (7, 8) de la feuille de papier (6) d'une dispersion acrylique avant l'application des films (14, 15), la dispersion acrylique comprenant un monomère choisi de préférence dans legroupe consistant en l'acide acrylique, les acrylates, l'acrylonitrile, le vinyle ester, l'éthylène, le styrène. 15. Procédé selon l'une des revendications 10 à 14, dans lequel la 5 feuille de papier (6) comprend un mélange de fibres de plantes annuelles et de fibres synthétiques contenant au plus 20% en poids de fibres synthétique. 16. Procédé selon l'une des revendications 10 à 15, comprenant 10 une étape de : - imprimer la feuille de papier (6) sur au moins l'une de ses faces (14, 15) avec au moins une impression à l'encre (9), l'impression à l'encre (9) étant ensuite recouverte par le premier film (14) ou le deuxième film (15). 15 17. Procédé selon l'une des revendications 10 à 16, dans lequel le premier film (14) et le deuxième film (15) présentent chacun une surface préencollée avec une couche d'adhésif, la couche d'adhésif comprenant de préférence un copolymère éthylène-acétate de vinyle comprenant au moins 20 23% en poids d'acétate de vinyle. 18. Procédé selon la revendication 17, dans lequel le copolymère éthylène-acétate de vinyle comprend entre 26 et 33% en poids d'acétate de vinyle. 25 19. Procédé selon l'une des revendications 17 et 18, comprenant une étape de : - laminer à chaud le complexe polymère/papier/polymère (16), chaque couche d'adhésif s'étendant entre la feuille de papier (6) et l'un des 30 films (14, 15). 20. Procédé selon l'une des revendications 10 à 19, dans lequel le matériau polymère formant le premier film (14) et le deuxième film (15) comprend du polypropylène bi-orienté (BOPP).